СПОСОБ ПОЛУЧЕНИЯ УЛУЧШЕННЫХ ЗАЩИТНЫХ ЭКОЛОГИЧЕСКИ БЕЗОПАСНЫХ ПАКЕТА И УПАКОВКИ И ПРОДУКТОВ, ИЗГОТАВЛИВАЕМЫХ ИЗ НИХ

1. Способ получения защитной включающей прокладку обертки на непрерывной производственной линии, где способ включает в себя:
а.) обеспечение первой непрерывной подложки-полотна, имеющей верхнюю сторону и нижнюю сторону, а длина и ширина которой определяют периметр и внутренний участок в пределах периметра;
b.) обеспечение второй непрерывной подложки-полотна, имеющей верхнюю сторону и нижнюю сторону, а длина и ширина которой определяют участок около периметра и внутренний участок в пределах периметра;
с.) формирование герметизируемого участка по периметру путем нанесения слоя герметизирующего клея по периметру верхней стороны первого полотна с получением герметизируемого участка по периметру, где включающая прокладку обертка имеет щели для обеспечения отведения паров воды, где щели могут быть получены из одного или более отверстий, выбираемых из: зазоров в герметизирующем клее; проколов на внутреннем участке в пределах периметра и перфораций на внутреннем участке в пределах периметра;
d.) нанесение рисунка посредством термовспениваемого клея на водной основе (WBHEA), содержащего полимер на водной основе и множество термовспениваемых микросфер, на внутреннюю часть поверхности одного или более полотен, выбираемых из первого полотна и второго полотна, где WBHEA при вспенивании образует защитный включающий прокладку участок;
е.) связывание первого и второго полотен по их соответственным периметрам с получением герметизированной структуры, вмещающей в себя WBHEA, без значительного сжатия WBHEA между ними;
f.) обеспечение воздействия высокочастотного (RF) излучения на герметизированную структуру для вспенивания и отверждения WBHEA с получением защитной включающей прокладку обертки; и
g.) необязательную дополнительную обработку защитной включающей прокладку обертки с обеспечением желательной равномерности по толщине и/или желательной формы, по меньшей мере, на одном участке защитной включающей прокладку обертки.
2. Способ по п. 1, где герметизирующий клей образует непрерывный слой, и герметизируемый участок в пределах периметра включает перфорации или проколы для газоотведения.
3. Способ по п. 1, дополнительно включающий получение второй защитной включающей прокладку обертки и связывание ее с ранее полученной защитной включающей прокладку оберткой путем герметизирующего скрепления двух защитных оберток по их периметрам с получением открытого пакета между ними, необязательно включающего закрывающий клапан.
4. Способ по п. 1, где рисунок WBHEA получают непрерывным или прерывным нанесением WBHEA, которое обеспечивает достаточное пространство для вспенивания.
5. Способ по п. 1, где подложка представляет собой целлюлозный материал.
6. Включающий прокладку пакет с открытым концом, который включает:
а.) пару включающих прокладку оберток, связанных главным образом по их периметру непрерывным слоем клея с получением пакета с открытым концом, где каждая из упомянутых включающих прокладку оберток включает:
b.) первое и второе полотна материала, где каждое полотно имеет периметр и внутренний участок в пределах упомянутого периметра;
c.) слой клея по периметру, связывающий упомянутые первое и второе полотна материала по упомянутому периметру, и
d.) рисунок из термовспененного клея на водной основе (WBHEA) между упомянутыми первым и вторым полотнами материала на внутреннем участке в пределах упомянутого периметра, для удерживания упомянутых первого и второго полотен материала на некотором расстоянии друг от друга на упомянутом внутреннем участке.
7. Включающий прокладку пакет с открытым концом по п. 6, где рисунок WBHEA получен непрерывным или прерывным нанесением WBHEA, которое обеспечивает достаточное пространство для вспенивания.
8. Способ получения защитного включающего прокладку пакета, включающий:
обеспечение первой, второй, третьей и четвертой непрерывных подложек-полотен, каждая из которых имеет верхнюю и нижнюю сторону, и длину и ширину, определяющие участок около периметра и внутренний участок в пределах периметра;
формирование герметизируемого клеем периметра путем нанесения слоя герметизирующего клея по периметру верхней стороны первой и третьей подложек-полотен;
нанесение рисунка посредством термовспениваемого клея на водной основе (WBHEA), содержащего полимер на водной основе и множество термовспениваемых микросфер, на внутреннюю часть верхней стороны первой и третьей подложек-полотен, где WBHEA при вспенивании образует защитный включающий прокладку участок;
связывание первой и второй подложек-полотен и третьей и четвертой подложек-полотен по их соответственным периметрам с получением герметизированной структуры, вмещающей в себя WBHEA, без значительного сжатия WBHEA между ними;
герметизирующее совмещение верхней стороны второй подложки-полотна с нижней стороной третьей подложки-полотна, по меньшей мере, вдоль части периметра с получением пакета с открытым концом;
обеспечение воздействия достаточного RF-излучения на WBHEA между первой и второй подложками-полотнами и третьей и четвертой подложками-полотнами для вспенивания и отверждения/коалесценции WBHEA;
обеспечение газоотводных отверстий, по меньшей мере, на одной из подложек-полотен, выбираемых из первой и второй подложек-полотен, и, по меньшей мере, на одной из подложек-полотен, выбираемых из третьей и четвертой подложек-полотен, для испарения воды, где газоотводные отверстия могут состоять из одного или нескольких типов отверстий, выбираемых из: зазоров в герметизирующем клее; проколов на внутреннем(-их) участке(-ах) в пределах периметра; и перфораций на внутреннем(-их) участке(-ах) в пределах периметра; и
необязательную дополнительную обработку защитного включающего прокладку пакета с обеспечением желательной равномерности по толщине и/или желательной формы, по меньшей мере, на одном участке включающего прокладку пакета.
9. Способ получения защитного включающего прокладку пакета по п. 8, где обеспечивают газоотводные отверстия для отведения водяного пара, который является побочным продуктом вспенивания WBHEA между первой и второй подложками-полотнами и третьей и четвертой подложками-полотнами.
10. Способ получения включающего прокладку пакета по п. 8, где упомянутая стадия связывания дополнительно включает:
связывание первой и второй подложек-полотен с получением первой двухслойной герметизированной структуры и связывание третьей и четвертой подложек-полотен с получением второй двухслойной герметизированной структуры; и
где упомянутая стадия герметизирующего совмещения включает совмещение упомянутой первой двухслойной структуры со второй двухслойной структурой с получением упомянутого пакета с открытым концом.
11. Способ получения включающего прокладку пакета по п. 8, где упомянутые стадии связывания и совмещения дополнительно включают связывание первой и второй подложек-полотен и затем герметизирующее совмещение второй подложки-полотна с третьей подложкой-полотном и затем связывание упомянутой четвертой подложки-полотна с упомянутой третьей подложкой-полотном.
12. Способ получения включающего прокладку пакета по п. 8, где WBHEА имеет диапазон вязкости от приблизительно 500 сП до приблизительно 5000 сП при температуре от приблизительно 25°С до приблизительно 40°С.
13. Способ получения включающего прокладку пакета по п. 8, где рисунок WBHEA представляет собой матрицу из множества термовспениваемых микросфер, имеющих длину и ширину, где самый короткий из тех размеров находится в диапазоне от приблизительно 0,05 дюйма до приблизительно 2,0 дюймов, и самый длинный из тех размеров находится в диапазоне от приблизительно 0,2 до приблизительно 2,5 дюймов.
14. Способ получения включающего прокладку пакета по п. 8, где WBHEA имеет общее содержание твердого вещества от приблизительно 40% до приблизительно 70% по массе.
15. Способ получения включающего прокладку пакета по п. 8, где стадии связывания и герметизирующего совмещения включают использование давления.
16. Способ получения включающего прокладку пакета по п. 8, где WBHEA представляет собой полимер на основе эмульсии, выбираемый из группы, состоящей из крахмала, этиленвинилацетатной дисперсии, поливинилацетата, поливинилового спирта, сополимеров поливинилацетат/поливиниловый спирт, стабилизированного декстрином поливинилацетата, поливинилацетатных сополимеров, сополимеров винилацетата/этилена, винилакриловых сополимеров, стиролакриловых сополимеров, акриловых сополимеров, бутилстирольного каучука, полиуретана и их смесей.
17. Способ получения включающего прокладку пакета по п. 8, где WBHEA включает множество термовспениваемых микросфер, имеющих диапазон температуры начального вспенивания от приблизительно 80°С до приблизительно 110°С и диапазон температуры максимального вспенивания от приблизительно 50°С до приблизительно 150°С.
18. Способ получения включающего прокладку пакета по п. 8, где термовспениваемые микросферы состоят из полиакрилонитрильной оболочки и углеводородного ядра.
19. Способ получения включающего прокладку пакета по п. 8, где RF применяют на частотах от приблизительно 14 МГц до приблизительно 41 МГц.
20. Способ получения включающего прокладку пакета по п. 8, где подложка представляет собой целлюлозный материал, состоящий из бумаги, имеющей плотность бумаги от приблизительно 10 фунтов до приблизительно 60 фунтов и толщину от приблизительно 0,002 дюйма до приблизительно 0,010 дюйма.
21. Способ получения включающего прокладку пакета по п. 8, где подложку выбирают из группы, состоящей из фибрового картона, гофрированного картона, крафт-бумаги и бумаги с покрытием.
22. Способ получения включающего прокладку пакета по п. 8, где WBHEA включает добавку, выбираемую из группы, состоящей из пластификаторов, ускорителей, агентов, придающих клейкость, смачивающих агентов, консервантов, антиоксидантов, биоцидов, наполнителей, пигментов, красителей, стабилизаторов, модификаторов реологии, поливинилового спирта и их комбинаций.
23. Способ получения включающего прокладку пакета по п. 8, где рисунок WBHEA получают непрерывным или прерывным нанесением WBHEA, которое обеспечивает достаточное пространство для вспенивания.